(57)【要約】      （修正有）【課題】テトラチアフルバレン等のフルバレン又はその縮環化合物に特定の置換基を導入した誘導体化合物を含有し、優れた導電性を有する分子シート、および、分子シートの製造方法、透明電極、タッチパネル、及び、表示装置の提供。【解決手段】上記誘導体化合物として以下の式で表される化合物が例示できる。2020015680.tif 000013【選択図】図１
2020015680.tif 000002
【特許請求の範囲】
【請求項１】
下記式１〜４からなる群より選択される少なくとも１種の化合物を含有する分子シート。
【化１】
2020015680.tif 000009
式１〜４中、ＸはＳ、Ｏ、及び、Ｓｅからなる群より選択される少なくとも１種の原子を表し、複数ある前記Ｘはそれぞれ同一でも異なっていてもよく、Ｒは水素原子、又は、１価の置換基を表し、複数ある前記Ｒはそれぞれ同一でも異なっていてもよいが、前記Ｒのうち少なくとも１つは、下記式５で表される基からなる群より選択される少なくとも１種の基であり、隣接する原子に置換する前記Ｒは互いに連結して環を形成してもよい。
【化２】
2020015680.tif 000010
式５中、＊は結合位置を表し、Ｌは単結合、又は、２価の連結基を表し、Ａｒは、水素原子、又は、炭素数１〜４個のアルキル基を表す。
【請求項２】
下記式１〜４からなる群より選択される少なくとも１種の化合物と、溶媒とを含有する組成物を調製する工程と、
前記組成物をゲル化させ、ゲルを得る工程と、
前記ゲルを水、及び、有機溶媒からなる群より選択される少なくとも１種を含有する剥離液に分散し、請求項１に記載の分子シートを得る工程と、を有する分子シートの製造方法。
【化３】
2020015680.tif 000011
式１〜４中、ＸはＳ、Ｏ、及び、Ｓｅからなる群より選択される少なくとも１種の原子を表し、複数ある前記Ｘはそれぞれ同一でも異なっていてもよく、Ｒは水素原子、又は、１価の置換基を表し、複数ある前記Ｒはそれぞれ同一でも異なっていてもよいが、前記Ｒのうち少なくとも１つは、下記式５で表される基からなる群より選択される少なくとも１種の基であり、隣接する原子に置換する前記Ｒは互いに連結して環を形成してもよい。
【化４】
2020015680.tif 000012
式５中、＊は結合位置を表し、Ｌは単結合、又は、２価の連結基を表し、Ａｒは、水素原子、又は、炭素数１〜４個のアルキル基を表す。
【請求項３】
請求項１に記載の分子シートを有する透明電極。
【請求項４】
請求項３に記載の透明電極を有する表示装置。
【請求項５】
請求項４に記載の表示装置を有するタッチパネル。
【発明の詳細な説明】
【技術分野】
【０００１】
本発明は、分子シート、分子シートの製造方法、透明電極、表示装置、及び、タッチパネルに関する。
【背景技術】
【０００２】
テトラチアフルバレン等のフルバレン又はその縮環化合物に特定の置換基を導入た誘導体化合物を導電性材料として用いる検討が進んでいる。特許文献１には、所定の構造を有するフルバレン及びその縮環化合物に特定の置換基を導入した誘導体化合物が有機透明電極等に利用できることが記載されている。
【先行技術文献】
【特許文献】
【０００３】
【特許文献１】特開２０１６−１２９１３７号公報
【発明の概要】
【発明が解決しようとする課題】
【０００４】
本発明者らは、特許文献１に記載された化合物を含有する組成物を用いて、薄膜を形成し、導電性を測定したところ、改善の余地があることを知見した。
そこで、本発明は、テトラチアフルバレン等のフルバレン又はその縮環化合物に特定の置換基を導入した誘導体化合物を含有し、優れた導電性を有する分子シートの提供を課題とする。また、本発明は、分子シートの製造方法、透明電極、タッチパネル、及び、表示装置を提供することも課題とする。
【課題を解決するための手段】
【０００５】
本発明者らは、上記課題を達成すべく鋭意検討した結果、以下の構成により上記課題を達成することができることを見出した。
［１］後述する式１〜４からなる群より選択される少なくとも１種の化合物を含有する分子シート。
［２］  後述する式１〜４からなる群より選択される少なくとも１種の化合物と、溶媒とを含有する組成物を調製する工程と、組成物をゲル化させ、ゲルを得る工程と、ゲルを水、及び、有機溶媒からなる群より選択される少なくとも１種を含有する剥離液に分散し、［１］に記載の分子シートを得る工程を有する、分子シートの製造方法。
［３］  ［１］に記載の分子シートを有する透明電極。
［４］  ［３］に記載の透明電極を有する表示装置。
［５］  ［４］に記載の表示装置を有するタッチパネル。
【発明の効果】
【０００６】
本発明によれば、後述する式１〜４からなる群より選択される少なくとも１種の化合物（以下「化合物Ａ」ともいう。）を含有し、優れた導電性を有する分子シートを提供できる。
また、本発明によれは、分子シートの製造方法、透明電極、表示装置、及び、タッチパネルも提供できる。
【図面の簡単な説明】
【０００７】
【図１】本発明の実施形態に係る分子シートの光学顕微鏡像である。
【図２】ドロップキャスト法で製造した化合物Ａを含有する薄膜の光学顕微鏡像である。
【発明を実施するための形態】
【０００８】
以下、本発明について詳細に説明する。
以下に記載する構成要件の説明は、本発明の代表的な実施形態に基づいてなされることがあるが、本発明はそのような実施形態に制限されるものではない。
なお、本明細書において、「〜」を用いて表される数値範囲は、「〜」の前後に記載される数値を下限値及び上限値として含む範囲を意味する。
【０００９】
本明細書における基（原子群）の表記において、置換及び無置換を記していない表記は、本発明の効果を損ねない範囲で、置換基を有さないものと共に置換基を有するものをも包含するものである。例えば、「アルキル基」とは、置換基を有さないアルキル基（無置換アルキル基）のみならず、置換基を有するアルキル基（置換アルキル基）をも包含するものである。このことは、各化合物についても同義である。
また、本明細書において、「（メタ）アクリレート」はアクリレート及びメタクリレートの双方、又は、いずれかを表し、「（メタ）アクリル」はアクリル及びメタクリルの双方、又は、いずれかを表す。また、「（メタ）アクリロイル」はアクリロイル及びメタクリロイルの双方、又は、いずれかを表す。
【００１０】
［分子シート］
本発明の実施形態に係る組成物は、化合物Ａを含有する分子シートであり、より好ましくは、化合物Ａからなる分子シートである。
本明細書において分子シートとは、典型的にはテトラチアフルバレン誘導体である化合物Ａが２次元的に集積した単層構造体、及び、上記単層構造体が複数積層した積層構造体を意味する。
なかでも、上記化合物Ａ（典型的にはテトラチアフルバレン誘導体）が、水素結合によって平面的に配列した単層構造体、及び、上記単層構造体が積層した積層構造体が好ましい。
【００１１】
なお、本明細書における分子シートの厚みとしては特に制限されないが、一般に、５０ｎｍ〜５０μｍが好ましい。
【００１２】
本発明の実施形態に係る分子シートは、後述するように、典型的には化合物Ａを含有するゲルを剥離液に浸漬することにより、上記ゲルから層状に剥離することで得られる。これは、本発明の実施形態に係る分子シートが、２次元方向には、整然と配列し、強固な構造を有していることに比較して、単層構造体同士の厚み方向における結合力が比較的弱いことに起因していると推測される。
得られた薄膜が分子シートであるか否かは、上記方法により確かめることができる。すなわち、分子シートは剥離液に浸漬した場合、更に層状に剥離するか、又は、変化がないかのいずれかであるが、分子シートではない薄膜は、剥離液中で、塊状に凝集してしまうことがある。
【００１３】
本発明の実施形態に係る分子シートにおいては、化合物Ａ、典型的には、テトラチアフルバレン誘導体が２次元的に配列されることによって、両性イオンラジカル種を分子配列中で非局在化させ、結果的には優れた導電性を有するものと本発明者らは推測している。
すなわち、化合物Ａ（典型的にはテトラチアフルバレン誘導体）を含有する分子シートは、化合物Ａの水素結合によるネットワークに生じたプロトン欠陥が、拡張したπ共役部位に非局在化した分子スピンを発生して金属化し、２次元（平面）方向に優れた導電性が発揮されるものと推測される。
以下では、本発明の実施形態に係る分子シートの含有する成分について詳述する。
【００１４】
〔化合物Ａ〕
本発明の実施形態に係る分子シートは、下記の式１〜４からなる群より選択される少なくとも１種の化合物（化合物Ａ）を含有する。
分子シートにおける化合物Ａの含有量としては特に制限されないが、一般に分子シートの全質量に対して、０．００１〜１００質量％が好ましく、５１〜１００質量％がより好ましい。
【００１５】
なお、本発明の実施形態に係る分子シートは、より優れた導電性を有する点で、化合物Ａ以外の成分を実質的に含有しない形態も好ましい。分子シートが化合物Ａ以外の成分を実質的に含有しないとは、分子シートにおける化合物Ａ以外の成分の含有量が分子シートの全質量に対して、１．０質量％以下であることを意味し、０．１質量％以下であることが好ましく、０．０１質量％以下であることがより好ましい。
【００１６】
なお、本発明の実施形態に係る分子シートは、化合物Ａの１種を単独で用いてもよく、２種以上を併用してもよい。化合物Ａの２種以上を併用する場合は、２種以上の化合物Ａの含有量の合計が上記範囲内であることが好ましい。
【００１７】
【化５】
2020015680.tif 000003
【００１８】
式１〜４中、ＸはＳ、Ｏ、及び、Ｓｅからなる群より選択される少なくとも１種の原子を表し、複数あるＸはそれぞれ同一でも異なっていてもよく、Ｒは水素原子、又は、１価の置換基を表し、複数あるＲはそれぞれ同一でも異なっていてもよいが、Ｒのうち少なくとも１つは、下記式５で表される基からなる群より選択される少なくとも１種の基であり、隣接する原子に置換するＲ（環を形成するのは式５で表される基以外のＲであることが好ましい。）は互いに連結して環を形成してもよい。
【００１９】
【化６】
2020015680.tif 000004
【００２０】
なお、上記式５中、＊は結合位置を表し、Ｌは単結合、又は、２価の連結基を表し、単結合が好ましく、Ａｒは、水素原子、又は、炭素数１〜４個のアルキル基を表す。
【００２１】
Ｌの２価の連結基としては特に制限されないが、−Ｏ−、−Ｓ−、−Ｓｅ−、以下の式で表される基、及び、これらを組み合わせた基が挙げられる。
【００２２】
【化７】
2020015680.tif 000005
【００２３】
上記式中、＊は結合位置を表し、Ｘは、Ｓ、Ｏ、及び、Ｓｅからなる群より選択される少なくとも１種の原子を表す。
なお、上記式中、水素原子（式中には表示していない）は、１価の基で置換されていてもよく、１価の基としては特に制限されないが、後述するＲ′のうち、水素原子以外の１価の基が好ましい。
【００２４】
Ｌの２価の連結基としては、特に制限されないが、より具体的には、以下の基、及び、以下の基を組み合わせた基が挙げられる。
【００２５】
【化８】
2020015680.tif 000006
【００２６】
ここで、式１〜４のＲのうち、式５で表される基以外の１価の置換基としては特に制限されないが、例えば、＊−Ｌ１−Ｒ′で表される基が挙げられる。
上記式中、Ｌ１は、単結合、又は、２価の連結基を表し、Ｒ′は、水素原子、炭化水素基（直鎖状、分岐鎖状、若しくは、環状のいずれであってもよい）、（ポリ）アルキレンオキシ基を表し、＊は結合位置を表す。
Ｌ１の２価の連結基の形態としては、式５のＬの２価の連結基として説明した基と同様である。
【００２７】
上記炭化水素基の炭素数としては特に制限されないが、一般に１〜３０個が好ましく、１〜２０個がより好ましい。上記（ポリ）アルキレンオキシ基におけるアルキレン鎖部分の炭素数としては特に制限されないが、一般に１〜３０個が好ましく、１〜２０個がより好ましい。また、ポリアルキレンオキシ基である場合のアルキレンオキシ単位の繰り返し数としては特に制限されないが、一般に２〜３０が好ましい。
【００２８】
上記式中、Ｒ′は、＊−Ｌ１−Ｒ′のＲ′としてすでに説明したＲ′と同様である。また、Ｘは、Ｏ、Ｓ、及び、Ｓｅからなる群より選択される少なくとも１種の原子を表し、ｎ、及び、ｍはそれぞれ、１〜３０の整数を表し、Ｙは１〜５０の整数を表す。なお複数あるＲ′及びＸはそれぞれ同一でも異なっていてもよい。
【００２９】
Ｒのうち少なくとも１つは、上記式５で表される基からなる群より選択される少なくとも１種の基であり、上記基は、ブレンステッド酸基の共役塩基である。ブレンステッド酸基とは、ブレンステッド酸としての機能を有する置換基を意味し、上記化合物Ａが水素結合により自己集積化したネットワーク（水素結合ネットワーク）において、プロトン欠陥を生じさせる機能を有する置換基を意味する。
【００３０】
式１〜４のＲのうち、式５で表される基以外の１価の置換基としては、ブレンステッド酸基であってもよい。ブレンステッド酸基としては、例えば、＊−Ｌ２−Ａｃで表される基が挙げられる。ここで、Ｌ２は単結合、又は、２価の連結基を表し、単結合が好ましい。Ａｃは、カルボキシ基、スルホン酸基、リン酸基、＊−Ｐ（＝Ｘ）ＯＲＯＨで表される基（ただし、Ｘは、酸素原子、又は、硫黄原子を表し、Ｒは、水素原子、又は、炭素数１〜４のアルキレン基を表し、＊は結合位置を表す。）を表す。
【００３１】
化合物Ａにおけるブレンステッド酸基は塩を形成した状態でもよく、この場合、対イオンとしては、特に制限さなれないが、アンモニウムイオン、アルカリ金属イオン（リチウムイオン、ナトリウムイオン、又は、カリウムイオン）、及び、有機カチオン（グアニジウムイオン、ピリジニウムイオン、イミダゾリウムイオン、及び、アニリニウムイオン等）が挙げられる。また、ブレンステッド酸基は、ヒドロキシアミン塩を形成した状態であってもよい。
なお、本明細書において上記対イオンは、化合物Ａに含まれるものとする。
【００３２】
化合物Ａがより優れた安定性を有する点では、Ｒのうち１つが式５で表される基であり、Ｒのうち他の１つ以上が、ブレンステッド酸基又はその塩であることが好ましく、その場合、隣接する原子に置換するＲのうち一方が式５で表される基であり、他方がブレンステッド酸基又はその塩であることがより好ましい。
【００３３】
化合物Ａの好適形態としては、例えば、以下の式１′〜４′で表される化合物が挙げられる。
【００３４】
【化９】
2020015680.tif 000007
【００３５】
式１′〜４′中、Ｒ１は、式１〜４におけるＲ′の形態と同様である。Ｒ２、及び、Ｒ３のいずれか一方は、式５で表される基であり、他方は、それに対応するブレンステッド酸基又はその塩である。
典型的には、Ｒ２が＊−ＣＯＯ−であり、Ｒ３が＊−ＣＯＯＨ又は＊−ＣＯＯ−ＮＨ４＋（いずれも＊は結合位置を表す）である場合が挙げられる。
【００３６】
化合物Ａの好適形態としては、例えば、特開２０１６−１２９１３７号公報の０００９〜００２９段落、及び、０１１６〜０１２１段落に記載の化合物が挙げられ、上記内容は本明細書に組み込まれる。
【００３７】
化合物Ａの製造方法としては特に制限されず、公知の製造方法が適用できる。化合物Ａの製造方法としては、例えば、特開２０１６−１２９１３７号公報に記載の方法が挙げられる。より具体的には、特開２０１６−１２９１３７号公報の図１、及び、００４７〜００４８段落に記載の方法が挙げられる。
【００３８】
〔その他の成分〕
本発明の実施形態に係る分子シートは、本発明の効果を奏する範囲内において、その他の成分を含有していてもよい。その他の成分としては特に制限されないが、緩衝化剤、界面活性剤、粘度調整剤、及び、防腐剤等が挙げられる。
【００３９】
〔用途〕
本発明の実施形態に係る分子シートは、すでに説明した剥離液によって、単層構造体、及び／又は、より少ない厚みの積層構造体へと分離できるため、分離して得られた単層構造体を所望の基板上に配置すれば、導電性基板を形成可能である。本発明の実施形態に係る分子シートは可視光領域で透明であり、上記のようにして得られた導電性基板は、例えば、電線、情報伝達媒体、電子デバイス、電子素子に利用する電極、スピントロニクス素子、情報通信素子、メモリ素子、磁気シールド、医療用磁気シールド、磁石、磁性半導体、電界効果トランジスタ（ＦＥＴ）、磁石入り絆創膏、ハードディスクドライブのヘッド、高感度再生用ＧＭＲ（巨大磁気抵抗効果）ヘッド、固体磁気メモリ、磁気抵抗メモリ（ＭＲＡＭ）、ファイバ通信用光アイソレータ、磁界で色が変わる材料、伝導電子スピンと原子磁気モーメントの相互作用を利用した材料等に使用可能である。
【００４０】
また、上記導電性基板は、透明性と導電性とを利用して、透明電極としても利用可能である。このような透明電極は、タッチパネル、表示装置、ディスプレイ、電子デバイス、液晶ディスプレイ、薄型テレビ、プラズマディスプレイ、電子インク、有機ＥＬ（エレクトロルミネッセンス）におけるアノード（正孔注入層）、太陽電池、帯電防止剤、電磁波シールド材料、光学コーティング剤、赤外線反射材、ガスセンサー、反射防止膜、表面処理剤、半導体レーザー、光学デバイス、光学素子、曲げ耐性を利用したデバイス、電解コンデンサ、電子機器、リチウムイオン電池の電極、及び、発光素子等にも適用可能である。
【００４１】
［分子シートの製造方法］
本発明の実施形態に係る分子シートの製造方法は、以下の工程を有する分子シートの製造方法である。
・式１〜４からなる群より選択される少なくとも１種の化合物と、溶媒とを含有する組成物を調製する工程（組成物調製工程）
・上記組成物をゲル化させ、ゲルを得る工程（ゲル化工程）
・上記ゲルを、水、及び、有機溶媒からなる群より選択される少なくとも１種を含有する剥離液に分散し、分子シートを得る工程（分子シート化工程）
以下では、上記各工程について、その形態を詳述する。なお、その際、すでに説明した事項については説明を省略する。
【００４２】
〔組成物調製工程〕
組成物調製工程は、化合物Ａと、溶媒とを含有する組成物を調製する工程である。組成物を調製する方法としては特に制限されないが、典型的には溶媒に化合物Ａを分散（又は溶解）させる方法が挙げられる。
【００４３】
＜溶媒＞
上記組成物は溶媒を含有する。溶媒としては特に制限されないが、水、及び、有機溶媒が挙げられる。有機溶媒としては特に制限されないが、化合物Ａを分散（又は溶解）させやすい観点で、水に可溶である有機溶媒が好ましい。
なかでもより優れた本発明の効果を有する分子シートが得られる観点で、有機溶媒としては、非プロトン性極性溶媒を含有することが好ましい。
【００４４】
上記組成物が含有する溶媒の含有量としては特に制限されないが、一般に、組成物の全固形分が、０．００１〜９９．９質量％となるよう調整するのが好ましく、０．０１〜１０質量％がより好ましい。
なお、組成物は溶媒の１種を単独で含有していてもよく、２種以上を併せて含有していてもよい。組成物が２種以上の溶媒を含有する場合には、その合計含有量が上記範囲内であることが好ましい。
【００４５】
（非プロトン性極性溶媒）
上記溶媒は、非プロトン性極性溶媒を含有することが好ましい。溶媒中における非プロトン性極性溶媒の含有量としては特に制限されないが、より優れた本発明の効果を有する組成物が得られる点で、溶媒の全質量に対して、１０〜１００質量％が好ましい。
【００４６】
本明細書において、非プロトン性極性溶媒とは、解離性のＨ＋を有さない極性有機溶媒を意味し、２５℃における双極子モーメントが２．５Ｄ（デバイ）以上の有機溶媒が好ましい。
【００４７】
非プロトン性極性溶媒としては特に制限されないがアセトン、アセトニトリル、ジメチルスルホキシド、Ｎ，Ｎ−ジメチルアセトアミド、Ｎ，Ｎ−ジメチルホルムアミド、スルホラン、γ−ブチロラクトン、Ｎ−メチルピロリドン、ヘキサメチルりん酸トリアミド、１，３−ジメチル−２−イミダゾリジノン、及び、テトラメチル尿素等が挙げられる。
なかでも、より優れた本発明の効果を有する点で、非プロトン性極性溶媒としては、ジメチルスルホキシド、Ｎ−メチルピロリドン、Ｎ，Ｎ−ジメチルホルムアミド、１，３−ジメチル−２−イミダゾリジノン、及び、スルホランからなる群より選択される少なくとも１種が好ましい。
【００４８】
非プロトン性極性溶媒は１種を単独で用いてもよく、２種以上を併用してもよい。２種以上の非プロトン性極性溶媒を併用する場合には、溶媒中における合計含有量が上記範囲内であることが好ましい。
【００４９】
〔ゲル化工程〕
ゲル化工程は、すでに説明した上記組成物をゲル化させ、化合物Ａと、溶媒と、を含有するゲルを調製する工程である。組成物をゲル化させる方法としては特に制限されないが、本発明者らの検討によれば、驚くべきことに、上記組成物は、所定の時間、静置することによりゲルを形成することを知見している。
【００５０】
上記組成物を静置してゲルを形成する場合、静置時間としては特に制限されないが、組成物を調製した後、２４時間以上が好ましく、７２時間以上がより好ましく、１６８時間以上が更に好ましい。上限としては特に制限されないが、製造の効率の観点から、３３６時間以下が好ましい。
組成物を静置する際の温度としては特に制限されないが、１０〜４０℃が好ましい。
【００５１】
本発明の実施形態に係る分子シートの製造方法は、本工程を有することによって、結果として、優れた導電性を有する分子シートが得られたものと本発明者は推測している。そのメカニズムとしては必ずしも明らかではないが、所定の期間かけて溶媒中で、ゲル化することにより、化合物Ａが２次元的に配列しやすいものと本発明者は推測している。
【００５２】
〔分子シート化工程〕
分子シート化工程は、上記ゲルを、水、及び、有機溶媒からなる群より選択される少なくとも１種を含有する剥離液に分散し、分子シートを得る工程である。
ゲルを剥離液に分散する方法としては特に制限されないが、ゲルを剥離液に浸漬し、放置する方法が挙げられる。放置の時間としては特に制限されないが、３０分以上が好ましく、１時間以上がより好ましい。
【００５３】
有機溶媒としては特に制限されないが、水に溶解する有機溶媒が好ましく、アルコール類が好ましい。アルコール類としては特に制限されないが、１価のアルコールであってもよく、多価アルコールであってもよい。なかでも、エタノールが好ましい。
【００５４】
剥離液は、上記以外の成分を含有していてもよい。上記以外の成分としては例えば、無機酸が挙げられる。無機酸としては特に制限されないが、塩酸、硝酸、リン酸、硫酸、及び、ホウ酸からなる群より選択される少なくとも１種が好ましく、塩酸がより好ましい。
無機酸を用いる場合、その濃度としては特に制限されないが、より優れた導電性を有する分子シートが得られる点で、０．００１〜４Ｎが好ましい。
【００５５】
〔その他の工程〕
本発明の実施形態に係る分子シートの製造方法は、上記の工程以外に得られた分子シートを乾燥する工程を更に有していてもよい。分子シートを乾燥する方法としては特に制限されないが、一般に、分子シートを基板（例えば、ガラス基板）上に配置し、減圧して、乾燥する方法が挙げられる。
また、上記分子シートを洗浄する工程を更に有していてもよい。分子シートを洗浄する方法としては特に制限されないが、基板上に配置した分子シートを水で洗浄する方法が挙げられる。
なお、本発明の実施形態に係る分子シートの製造方法は、上記乾燥工程、及び／又は、洗浄工程を複数回有していていてもよい。
【実施例】
【００５６】
以下に実施例に基づいて本発明を更に詳細に説明する。以下の実施例に示す材料、使用量、割合、処理内容、処理手順等は、本発明の趣旨を逸脱しない限り適宜変更することができる。したがって、本発明の範囲は以下に示す実施例により限定的に解釈されるべきものではない。
【００５７】
［テトラチアフルバレン誘導体の合成］
特開２０１６−１２９１３７号公報の０１０５〜０１１４段落、及び、０１１６〜０１２１段落の記載を参照して、粉末状のテトラチアフルバレン誘導体を合成した（化合物Ａに該当する。）。
なお、合成したテトラチアフルバレン誘導体の構造は、１Ｈ−ＮＭＲ（Ｎｕｃｌｅａｒ  Ｍａｇｎｅｔｉｃ  Ｒｅｓｏｎａｎｃｅ）、及び、飛行時間形質量分析計（エレクトロスプレーイオン化）を用いて確認した。その結果、以下の式で表される化合物を含有することを確認した。
【００５８】
【化１０】
2020015680.tif 000008
【００５９】
なお、以下では、合成した上記化合物を「ＴＥＤ」ともいう。
【００６０】
［実施例］
粉末状のＴＥＤをメノウ乳鉢内で２０分間粉砕して試料を得て、上記試料の０．１ｍｇに対して、ジメチルスルホキシド（ＤＭＳＯ）１００μＬを加えて溶解してＴＥＤ溶液を得た。次に、上記ＴＥＤ溶液を室温で２週間静置し、ＴＥＤとＤＭＳＯとを含有するゲルを得た。つぎに、上記ゲルを、水（１０  ｍＬ）（剥離液に該当する）に分散させ、１時間放置したところ、ゲルから分子シート（厚み１．２３μｍ）が剥離した。
【００６１】
上記分子シートを透過型電子顕微鏡で観察したところ、ＴＥＤ分子が２次元平面的に配向した様子が観察できた。上記分子シートの光学顕微鏡像を図１に示した。図１によれば平滑な平面を有する均一な分子シートが得られたことがわかる。
【００６２】
［比較例］
粉末状のＴＥＤをメノウ乳鉢内で２０分間粉砕して試料を得て、上記試料の０．１ｍｇに対して、ジメチルスルホキシド（ＤＭＳＯ）１００μＬを加えて溶解してＴＥＤ溶液を得た。次に、上記ＴＥＤ溶液を、ガラス基板上に1μＬドロップキャストして、薄膜を得た。上記薄膜を７０℃で１０分間加熱した後に除冷し、真空乾燥した。得られた薄膜の厚みは１．０１μｍだった。なお、上記薄膜を実施例と同様の剥離液に浸漬したところ、薄膜が収縮したような塊状となってしまった。すなわち、上記方法により得られた薄膜は分子シートではないことが分かった。
【００６３】
上記薄膜の光学顕微鏡像を図２に示した。図２によれば、図１と比較して表面により凹凸がおおい不均一な膜であることがわかる。
【００６４】
［評価］
実施例の分子シート、及び、比較例の薄膜について、金電極を４か所に配置し、室温（３００Ｋ）で、電気伝導度を測定したところ、実施例の分子シートは、６２３Ｓ／ｃｍだった。一方、比較例の薄膜は、２２Ｓ／ｃｍだった。
上記の結果から、本発明の実施形態に係る分子シートは優れた導電性（より高い電気伝導度）を有していることがわかった。
【図１】
2020015680.tif 000014
【図２】
2020015680.tif 000015